(57)【要約】 【課題】  光ディスクの鏡面や、液晶ディスプレー或いはプラズマディスプレーの表面を拭き取るのに好適なウェットワイパーを提供する。【解決手段】  このウェットワイパーは、繊維集合体に薬液が含浸されてなる。繊維集合体には、ポリアルキレングリコールを含有する合成繊維を含んでいる。特に、繊維集合体としては、分割割繊された極細繊維を含む不織布であるのが好ましい。ポリアルキレングリコールとしてはポリエチレングリコールが好ましく、合成繊維としてはポリエステル系繊維が好ましい。薬液は、沸点沸点１００℃未満のアルコールを含む。アルコールとしては、イソプロパノール及び／又はエタノールが好ましい。薬液のアルコール濃度は７０質量％以上９５質量％未満である。また、薬液の含浸量は、繊維集合体質量に対して、６０〜１２０質量％である。【選択図】  図１
2005230474.tif 000002
【特許請求の範囲】
【請求項１】
ポリアルキレングリコールを含有する合成繊維を含む繊維集合体に、沸点１００℃未満のアルコールを含み、アルコール濃度が７０質量％以上９５質量％未満の薬液を、該繊維集合体質量に対して、６０〜１２０質量％含浸させてなることを特徴とする光ディスク用又は液晶或いはプラズマディスプレー用ウェットワイパー。
【請求項２】
繊維集合体が不織布であって、合成繊維が長繊維である請求項１記載の光ディスク用又は液晶或いはプラズマディスプレー用ウェットワイパー。
【請求項３】
繊維集合体が不織布であって、合成繊維が分割割繊された極細繊維である請求項１又は２記載の光ディスク用又は液晶或いはプラズマディスプレー用ウェットワイパー。
【請求項４】
ポリアルキレングリコールがポリエチレングリコールであり、合成繊維がポリエステル系繊維である請求項１乃至３のいずれか一項に記載の光ディスク用又は液晶或いはプラズマディスプレー用ウェットワイパー。
【請求項５】
アルコールが、イソプロパノール及び／又はエタノールである請求項１記載の光ディスク用又は液晶或いはプラズマディスプレー用ウェットワイパー。
【発明の詳細な説明】
【技術分野】
【０００１】
本発明は、光ディスクの鏡面や、液晶ディスプレー又はプラズマディスプレーの表面の汚れを拭き取るのに適したウェットワイパーに関し、汚れを拭き取った後、拭き取り面に拭き取り跡が残存しにくいウェットワイパーに関するものである。
【背景技術】
【０００２】
従来より、種々の物品表面の汚れを拭き取るために、各種のウェットワイパーが用いられている。ウェットワイパーとしては、不織布や編織物などの繊維集合体に、水や界面活性剤などの液体成分を含浸させたものが用いられている。ウェットワイパーに要求される性能は、汚れの拭き取り性に主眼がおかれており、種々の改良が施されている。たとえば、繊維集合体として、極細繊維よりなるものを使用して、微細な汚れを良好に除去しうるような改良が施されている。また、界面活性剤として、拭き取り時に埃などが付着しにくいように帯電防止機能を具えたもの、手垢などの皮脂汚れの除去性に優れたもの、また、拭き取った後に油膜などが残存しにくいものが開発されている（特許文献１）。
【０００３】
このように、従来のウェットワイパーは、汚れの拭き取り性に主眼がおかれているが、このウェットワイパーを、ＤＶＤやＣＤなどの光ディスクの鏡面の汚れを拭き取るために使用することは、不適当であった。なぜなら、従来のウェットワイパーは、以下のような配慮が殆どされていなかったからである。すなわち、軽く擦っただけで汚れが除去でき、且つ、擦った箇所に拭き取り跡が残存しないような配慮が殆どなされていなかったのである。光ディスクの場合は、強く擦ると、擦り傷が生じる恐れがあり、このような擦り傷によって、読み取りが不能になる恐れがある。また、拭き取り跡が残存した場合も、同様に読み取りが不能になる恐れがある。したがって、光ディスクの鏡面の汚れを拭き取るには、軽く擦っただけで汚れが除去でき、しかも、拭き取り跡が残存しないようなウェットワイパーを用いる必要がある。
【０００４】
【特許文献１】特開平８−２８０５９６号公報（第２頁の特許請求の範囲、第３頁の段落番号００１０）
【発明の開示】
【発明が解決しようとする課題】
【０００５】
そこで、本発明は、光ディスクの鏡面などを拭き取った場合、汚れが良好に拭き取れると共に、拭き取り面に薬液などの拭き取り跡が残存しにくいウェットワイパーを提供することを課題としてなされたものである。
【０００６】
このような課題を解決するためには、薬液としては汚れの除去性に優れたものを用いること、ウェットワイパーに過剰の薬液を含浸させないこと、拭き取り時に薬液が過剰に拭き取り面に移行しないこと、拭き取り面に付着した薬液が直ちに蒸散することなどが必要であると、本発明者などは考えた。そして、このような考えの下に、種々検討した結果、繊維集合体として特定のものを使用し、薬液として特定のものを使用すると、この課題を解決しうることを見出した。すなわち、特定の繊維集合体と特定の薬液との組み合わせによって、上記課題を解決しうることを見出した。本発明は、このような知見に基づくものである。
【課題を解決するための手段】
【０００７】
すなわち、本発明は、ポリアルキレングリコールを含有する合成繊維を含む繊維集合体に、沸点１００℃未満のアルコールを含み、アルコール濃度が７０質量％以上９５質量％未満の薬液を、該繊維集合体質量に対して、６０〜１２０質量％含浸させてなることを特徴とする光ディスク用又は液晶或いはプラズマディスプレー用ウェットワイパーに関するものである。
【０００８】
本発明で使用する繊維集合体としては、従来公知の不織布や編織物などが用いられる。たとえば、目付が１０〜２００ｇ／ｍ2程度の不織布が用いられる。繊維集合体を構成する繊維としては、ポリアルキレングリコールを含有する合成繊維を用いる。繊維集合体中に、ポリアルキレングリコールを含有する合成繊維は、所定量含まれていればよく、たとえば５０質量％以上含まれていればよい。したがって、繊維集合体中には、ポリアルキレングリコールを含有しない合成繊維などが混合されていてもよい。これらの合成繊維としては、ポリオレフィン系繊維やポリエステル系繊維などを用いることができる。そして、合成繊維としては、短繊維であっても長繊維であってもよい。長繊維を用いた方が、ウェットワイパーとして使用したとき、リントが発生しにくいので、好ましい。また、繊維集合体を構成する合成繊維としては、ポリアルキレングリコールを含有するか否かを問わず、繊度が０．０５〜１．５デニール程度の極細繊維を用いるのが好ましい。これは、微細な塵埃や皮脂などの拭き取り性に優れているからである。
【０００９】
ポリアルキレングリコールとしては、ポリエチレングリコールやポリプロピレングリコールなどの従来公知のものが用いられる。一般的に、質量平均分子量が２０００〜２００００のポリエチレングリコールを用いるのが好ましい。また、合成繊維としても、ポリエステル系合成繊維やポリオレフィン系合成繊維などの従来公知のものが用いられるが、一般的に、ポリエステル系繊維が用いられる。これは、質量平均分子量が２０００〜２００００のポリエチレングリコールとポリエステルとの相溶性が良好で、繊維中に均一にポリエチレングリコールを含有させることができるからである。合成繊維中におけるポリアルキレングリコールの含有割合は、任意であって差し支えないが、一般的に１．５〜１５質量％程度が好ましく、特に３〜１０質量％程度がより好ましい。この程度の含有割合で、ポリアルキレングリコールを含有する合成繊維を、親アルコール性にすることができるからである。
【００１０】
本発明において使用する繊維集合体としては、基本的には、ＷＯ０１／０３９５６２公報に記載されている不織布を用いるのが好ましい。すなわち、まず、質量平均分子量２０００〜２００００のポリオキシアルキレングリコールを含有するポリエステル系重合体２と、このポリエステル系重合体２に対して非相溶性のポリオレフィン系重合体１とが貼合されてなる分割型複合繊維を準備する。この分割型複合繊維の横断面は、たとえば、図１に示したような形状となっている。そして、この分割型複合繊維を集積して不織ウェブを形成した後、不織ウェブに部分的に熱を与えて、ポリオレフィン系重合体１を軟化又は溶融させて、多数の融着区域を形成する。その後、ウォーターニードリングなどの公知の手段で、融着区域以外の区域における分割型複合繊維を分割割繊させ、ポリアルキレングリコールを含むポリエステル系重合体２よりなる極細繊維と、ポリオレフィン系重合体１よりなる極細繊維とを生成させてなる不織布を用いることができる。ＷＯ０１／０３９５６２公報の記載においては、この不織布にプラズマ処理を施しているが、本発明においては、プラズマ処理は施さなくてもよい。もちろん、プラズマ処理を施しても良いことは、言うまでもない。
【００１１】
繊維集合体に含浸される薬液は、アルコール濃度が７０質量％以上９５質量％未満、好ましくは８０質量％以上９５質量％未満のものが用いられる。すなわち、アルコール７０質量部以上９５質量部未満と、水などのその他の成分５質量部以上３０質量部以下とからなるものである。アルコール濃度が７０質量％未満であると、拭き取り面の汚れ除去性が不十分となる。また、拭き取り面に残存した薬液が速やかに蒸散しないため、好ましくない。また、アルコール濃度が９５質量％以上であると、拭き取り面に白い筋（薬液の蒸散跡）が残存するため、好ましくない。
【００１２】
また、アルコールとしては、沸点が１００℃未満のものであれば、どのようなものでも用いうる。アルコールの具体例としては、イソプロパノールやエタノールを単独で又は混合して用いるのが好ましい。沸点が１００℃以上のアルコールを用いると、拭き取り面に残存した薬液が速やかに蒸散しないため、好ましくない。
【００１３】
薬液は、繊維集合体の質量に対して、６０〜１２０質量％含浸される。すなわち、繊維集合体の目付が５０ｇ／ｍ2の場合、薬液は３０〜６０ｇ／ｍ2含浸される。薬液の含浸量が６０質量％未満であると、アルコールの作用によって、拭き取り面の皮脂汚れなどの汚れを除去しにくくなるため、好ましくない。また、薬液の含浸量が１２０質量％を超えると、拭き取り面に過剰の薬液が付着し、その付着跡が残存するため、好ましくない。
【００１４】
以上説明したとおり、特定の繊維集合体に特定の薬液を特定量含浸させて、本発明に係るウェットワイパーを得ることができる。このウェットワイパーは、手指で把持しうる程度の大きさのもので、気密性袋に封入された状態で、消費者に提供される。そして、消費者は、気密性袋を開封して、ウェットワイパーを取り出し、光ディスクの鏡面の汚れを拭き取るのである。また、光ディスクの鏡面だけではなく、強い力で汚れを拭き取るのに不適当な、液晶ディスプレーやプラズマディスプレーの表面を拭き取る場合も、好適に用いられる。
【発明の効果】
【００１５】
本発明に係るウェットワイパーは、ポリアルキレングリコールを含有する合成繊維を含む繊維集合体に、アルコールが含浸されてなるものである。ポリアルキレングリコールを含有する合成繊維は、親アルコール性であるため、含浸されたアルコールをよく保持する。したがって、ウェットワイパーで拭き取り面を拭き取る際に、アルコールが絞り出され、拭き取り面の皮脂汚れなどの各種汚れを除去した後においても、拭き取り面に移行しにくい。すなわち、ポリアルキレングリコールを含有する合成繊維の親アルコール性のために、含浸されているアルコールは、拭き取り面に移行するよりも、繊維集合体中に吸収される傾向が強く、拭き取り面に移行しにくいのである。したがって、本発明に係るウェットワイパーで、光ディスクの鏡面などを拭き取った場合、薬液の跡などの拭き取り跡が残存しにくいという効果を奏する。
【００１６】
また、本発明に係るウェットワイパーに含浸されているアルコールは、沸点１００℃未満のものであるため、拭き取り面に残存した場合であっても、速やかに蒸散する。しかも、アルコール濃度が７０質量％以上であるため、汚れの拭き取り性も良好で、且つ、蒸散も速い。また、アルコール濃度を９５質量％未満としたため、拭き取った後に、薬液の蒸散跡も残存しにくい。さらに、含浸される薬液量を、繊維集合体質量に対して、６０〜１２０質量％としたので、アルコールの作用によって、皮脂汚れなどの各種汚れを良好に除去しうると共に、拭き取り面に過剰のアルコールが付着しにくくなり、薬液の跡が拭き取り面に残存しにくくなる。
【００１７】
以上の結果、本発明に係るウェットワイパーは、光ディスクの鏡面、液晶ディスプレーの表面及びプラズマディスプレーの表面の汚れを除去するのに好適に使用でき、拭き取り後に薬液の跡などの拭き取り跡が残存しにくいので、光ディスクの場合は読み取り不能になることを防止できるという効果を奏する。また、液晶又はプラズマディスプレーの場合は画像の鑑賞を妨げないという効果を奏する。
【実施例】
【００１８】
以下、実施例に基づいて本発明を説明するが、本発明は実施例に限定されるものではない。本発明は、特定の繊維集合体と特定の薬液とを組み合わせれば、光ディスクの鏡面などを拭き取った場合、汚れが良好に拭き取れると共に、拭き取り面に拭き取り跡が残存しにくくなるとの知見に基づくものとして解釈されるべきである。
【００１９】
［繊維集合体の準備］
ポリエステル系重合体２としては、質量平均分子量６０００のポリエチレングリコールを５質量％含有したポリエチレンテレフタレートを準備した。このポリエステル系重合体２は、融点が２５０℃で、テトラクロルエタンとフェノールとの等量混合溶媒で溶解したときの２０℃における相対粘度が１．４９のものであった。一方、ポリオレフィン系重合体１として、融点が１２７℃でメルトインデックス値［ＡＳＴＭ−Ｄ−１２３８（Ｅ）に記載の方法に準じて、１９０℃、２１．１７Ｎ（２．１６ｋｇｆ）で測定］が２０ｇ／１０分である高密度ポリエチレンを準備した。この重合体２と重合体１とを各々溶融して、複合紡糸口金に導入した。複合紡糸口金に具えた複合紡糸孔は、図１に示すような横断面の分割型複合繊維が得られる形状のものを採用した。そして、単孔吐出量を１．３ｇ／分とし、複合比［重合体２／重合体１（質量割合）］は１．４／１となるようにして、複合紡糸を行い、横断面が図１に示す形状の紡出糸条を得た。なお、ポリマーラインの温度は、重合体２の方は２８５℃であり、重合体１の方は２３０℃で、紡糸温度は２８５℃とした。
【００２０】
紡出糸条を冷却装置にて冷却した後、紡糸口金下１５０ｃｍの位置に配置したエアーサッカー群で、これらの紡出糸条を４０００ｍ／分で引き取り、公知の開繊装置で分割型複合長繊維群を開繊させた後、移動する金網製捕集コンベア上に堆積させて不織ウェブを得た。この不織ウェブの目付は約４５ｇ／ｍ2であり、不織ウェブを構成する分割型複合長繊維の繊度は約３．２デシテックスであった。その後、この不織ウェブを、１２２℃に加熱された彫刻ロール（凹凸ロール）と平滑ロールからなるエンボス装置に導入して、部分的に熱を与えて融着区域を設け、不織フリースを得た。この融着区域は、重合体１の軟化又は溶融によって、分割型複合長繊維相互間が融着結合されている区域である。また、熱を与えられなかった区域は、分割型複合長繊維相互間が結合しておらず、単に集積しているだけの非融着区域である。個々の融着区域の面積は０．６８ｍｍ2であり、不織フリース表面積に対する融着区域の合計面積の割合は１０．９％であり、融着区域の密度は１６．０個／ｃｍ2であった。
【００２１】
次に、融着区域が設けられた不織フリースに、ウォーターニードリングを施し、非融着区域における分割型複合長繊維の分割割繊を行うと共に、分割割繊によって生成した重合体２よりなる極細繊維及び重合体１よりなる極細繊維相互間を三次元交絡した。ウォーターニードリングは、以下のような条件で行った。すなわち、孔径０．１２ｍｍ、孔ピッチ０．６ｍｍ、噴射孔群３列よりなるダイから、不織ウェブへ向けて高圧水柱状流（圧力１５．６８ＭＰａ）を噴射させた。不織ウェブは、１００メッシュのスクリーン上に載せて、搬送速度１０ｍ／分で移動させ、噴射孔と不織ウェブとの間隔は８０ｍｍとした。そして、ウォーターニードリングを施した後、マングルロールで絞り、次いで乾燥して不織布を得た。この不織布は、重合体２よりなる繊維（繊度約０．３デシテックス）と重合体１よりなる繊維（繊度約１．４デシテックス）が生成しており、各繊維相互間は三次元交絡してなるものであった。この不織布は目付が約４５ｇ／ｍ2であり、これを１０ｃｍ×１５ｃｍに裁断したものを、繊維集合体として準備した。
【００２２】
実施例１
準備した繊維集合体に、アルコール濃度８０質量％の薬液を含浸した。薬液は、イソプロパノールとエタノールと水とからなるものである。そして、薬液の含浸量は、繊維集合体の質量に対して、８０質量％とした。以上のようにして、ウェットワイパーを得た。
【００２３】
実施例２
薬液の含浸量を、繊維集合体の質量に対して、１００質量％とする他は、実施例１と同一の方法でウェットワイパーを得た。
【００２４】
実施例３
薬液の含浸量を、繊維集合体の質量に対して、１２０質量％とする他は、実施例１と同一の方法でウェットワイパーを得た。
【００２５】
比較例１
薬液の含浸量を、繊維集合体の質量に対して、１５０質量％とする他は、実施例１と同一の方法でウェットワイパーを得た。
【００２６】
比較例２
薬液の含浸量を、繊維集合体の質量に対して、１８０質量％とする他は、実施例１と同一の方法でウェットワイパーを得た。
【００２７】
実施例４
準備した繊維集合体に、アルコール濃度９０質量％の薬液を含浸した。薬液は、イソプロパノールとエタノールと水とからなるものである。そして、薬液の含浸量は、繊維集合体の質量に対して、８０質量％とした。以上のようにして、ウェットワイパーを得た。
【００２８】
実施例５
薬液の含浸量を、繊維集合体の質量に対して、１００質量％とする他は、実施例４と同一の方法でウェットワイパーを得た。
【００２９】
比較例３
アルコール濃度を９５質量％とした他は、実施例４と同一の方法でウェットワイパーを得た。
【００３０】
比較例４
アルコール濃度を９５質量％とした他は、実施例５と同一の方法でウェットワイパーを得た。
【００３１】
実施例１〜５及び比較例１〜４に係るウェットワイパーを用いて、市販のＤＶＤの鏡面を拭き取り、拭き取り面における薬液の蒸散状態及び拭き取り跡（薬液の跡や薬液の蒸散跡を含む）の状態を、目視によって以下のとおり評価した。その結果を表１に示した。
［薬液の蒸散状態］
◎：拭き取り面に付着した薬液が瞬時に蒸散する。
○：拭き取り面に付着した薬液が数秒で蒸散する。
×：拭き取り面に付着した薬液が数秒では蒸散しない。
［拭き取り跡の状態］
◎：拭き取り跡（薬液の跡や薬液の蒸散跡を含む）が残らない。
×：拭き取り跡（薬液の跡や薬液の蒸散跡を含む）が残る。
【００３２】
［表１］
━━━━━━━━━━━━━━━━━━━━━━━━━━━━━━━━━━━━━
薬        液
━━━━━━━━━━━━    薬液の蒸散状態    拭き取り跡の状態
アルコール濃度    含浸量
（質量％）  （質量％）
━━━━━━━━━━━━━━━━━━━━━━━━━━━━━━━━━━━━━
実施例１      ８０            ８０          ◎                ◎
実施例２      ８０          １００          ◎                ◎
実施例３      ８０          １２０          ○                ◎
実施例４      ９０            ８０          ◎                ◎
実施例５      ９０          １００          ◎                ◎
比較例１      ８０          １５０          ×                ×
比較際２      ８０          １８０          ×                ×
比較例３      ９５            ８０          ◎                ×
比較例４      ９５          １００          ◎                ×
━━━━━━━━━━━━━━━━━━━━━━━━━━━━━━━━━━━━━
【００３３】
表１の結果から明らかなように、実施例１〜５に係るウェットワイパーで、ＤＶＤの鏡面を拭き取ると、薬液の蒸散が極めて早く、しかも拭き取り跡が残らない。一方、比較例１及び２に係るウェットワイパーの場合は、薬液の蒸散も遅く、しかも拭き取り跡が残る。また、比較例３及び４に係るウェットワイパーは、薬液の蒸散は極めて早いものの、拭き取り跡、特に薬液の蒸散跡が残る。
【図面の簡単な説明】
【００３４】
【図１】本発明において使用する分割型複合繊維の横断面の一例を示した図である。
【符号の説明】
【００３５】
１    ポリオレフィン系重合体
２    ポリアルキレングリコールを含有するポリエステル系重合体
３    分割型複合繊維
【図１】
2005230474.tif 000003